(57)【特許請求の範囲】
【請求項１】
臭化テトラｎブチルアンモニウムを含む水溶液を冷却して生成する前記臭化テトラｎブチルアンモニウムの包接水和物の蓄熱速度を増加する方法であって、前記水溶液に臭化テトラｉｓｏペンチルアンモニウムを添加する工程を有することを特徴とする包接水和物の蓄熱速度の増加方法。
【請求項２】
臭化テトラｎブチルアンモニウムを含む水溶液を冷却して生成する前記臭化テトラｎブチルアンモニウムの包接水和物が生成又は成長する速度を増加する方法であって、前記水溶液に臭化テトラｉｓｏペンチルアンモニウムを添加する工程を有することを特徴とする包接水和物が生成又は成長する速度の増加方法。
【請求項３】
臭化テトラｎブチルアンモニウムを含み、臭化テトラｉｓｏペンチルアンモニウムが添加されている原料水溶液を冷却して生成することを特徴とする包接水和物。
【請求項４】
請求項３に記載の包接水和物が臭化テトラｎブチルアンモニウムを含む水溶液中に分散又は懸濁してなることを特徴とする包接水和物のスラリ。
【発明の詳細な説明】
【技術分野】
【０００１】
本発明は、潜熱蓄熱剤又はその成分として使用可能な包接水和物の蓄熱速度を高め得る技術に関し、より詳しくは、当該技術を基礎とする包接水和物を生成する性質を有する水溶液、第四級アンモニウム塩をゲスト化合物とする包接水和物及び当該包接水和物のスラリ並びに、包接水和物の生成方法、包接水和物が生成又は成長する速度を増加させる方法及び包接水和物が生成又は成長する際に起こる過冷却現象を防止又は抑制する方法等に関する。
【０００２】
なお、本発明において、次に掲げる用語は、別段の説明がなされる場合を除き、以下のとおり解釈されるものとする。
（１）  「包接水和物」には、準包接水和物が含まれる。
（２）  「包接水和物」は「水和物」と略称される場合がある。
（３）  「ゲスト化合物」は「ゲスト」と略称される場合がある。
（４）  「スラリ」とは、液体中に固体粒子が分散又は懸濁した状態又はその状態にある物質をいう。沈降しがちな固体粒子を浮遊状態とするために界面活性剤を添加したり、機械的に攪拌したりすることもあるが、液体中に固体粒子が分散又は懸濁している限り、「スラリ」という。液体中に固体粒子が分散又は懸濁している限り、その分散又は懸濁が不均一なものであっても、「スラリ」という。
【０００３】
（５）  「原料水溶液」とは、包接水和物のゲスト化合物を含む水溶液をいう。当該ゲスト化合物とは別の微量物質が添加されていても「原料水溶液」という。また、包接水和物が分散又は懸濁していても、包接水和物のゲスト化合物を含む水溶液であれば「原料水溶液」という。
（６）  「水和物生成温度」とは、原料水溶液を冷却したとき、包接水和物が生成するべき平衡温度をいう。原料水溶液のゲスト化合物の濃度により包接化合物が生成する温度が変動する場合であっても、これを「水和物生成温度」という。なお、簡便のため、「水和物生成温度」を「融点」という場合がある。
（７）  「第四級アンモニウム塩をゲスト化合物とする包接水和物」は「第四級アンモニウム塩の水和物」と略称される場合がある。具体的な第四級アンモニウム塩をゲスト化合物とする包接水和物についても、当該具体的な第四級アンモニウム塩の水和物と略称される場合があり、従って、例えば「テトラｎブチルアンモニウム塩をゲスト化合物とする包接水和物」は「テトラｎブチルアンモニウム塩の水和物」と略称される場合がある。
（８）  「冷熱」とは、０℃よりも高温で、３０℃よりも低温の範囲の温度を与える又は当該温度に対応する熱エネルギーをいう。「冷熱範囲」とは、０℃よりも高温で、３０℃よりも低温の温度範囲をいう。「蓄冷」とは、冷熱範囲に水和物生成温度を有する包接水和物による熱エネルギーの蓄積をいう。
【０００４】
（９）  「蓄熱性」とは、熱エネルギーを蓄積することができる性質をいう。冷熱を蓄積する性質を「蓄冷性」という場合がある。
（１０）  「蓄熱剤」とは、熱エネルギーの貯蔵や輸送その他の使用の目的や態様、利用分野等の如何を問わず、蓄熱性を有する物質をいう。蓄冷性を有する物質を「蓄冷剤」という場合がある。蓄熱性を有する包接水和物は、「蓄熱剤」又は「蓄冷剤」の構成成分となり得る。
（１１）  「蓄熱材」とは、蓄熱性を有する部材をいう。蓄熱剤は「蓄熱材」の構成要素となり得る。「蓄冷材」とは、蓄冷性を有する部材をいう。蓄冷剤は「蓄冷材」の構成要素となり得る。
（１２）  「蓄熱速度」とは、単位体積もしくは単位重量の蓄熱剤が、ある条件の熱交換操作により単位時間内に蓄積できる熱エネルギーの量又はこれに正の相関関係を有するパラメータをいう。蓄冷剤が冷熱を蓄積する場合の同様な速度を「蓄冷速度」という場合がある。
（１３）  「調和融点」とは、原料水溶液の液相から包接水和物が生成する際、原料水溶液中のゲスト化合物の濃度と包接水和物中のゲスト化合物の濃度とが等しく、包接水和物の生成の前後において当該液相の組成が変わらない場合の温度をいう。
なお、縦軸を水和物生成温度、横軸を原料水溶液の液相のゲスト化合物の濃度とした状態図では極大点が「調和融点」となる。また、調和融点を与える原料水溶液中のゲスト化合物の濃度を「調和融点濃度」という。調和融点濃度未満の濃度の原料水溶液から包接水和物を生成する場合には、包接水和物の生成につれて原料水溶液のゲスト化合物の濃度が低下し、その濃度に対する水和物生成温度が低下する。
【背景技術】
【０００５】
包接水和物は、原料水溶液を水和物生成温度以下まで冷却することにより生成し、かくして生成される包接水和物の結晶には潜熱相当の熱エネルギーが蓄積されることから、潜熱蓄熱剤又はその成分として使用される。
上記の包接水和物の一例として非気体をゲストとするもの、即ち非気体包接水和物が知られており（非特許文献１）、その非気体包接水和物の代表例として、第四級アンモニウム塩をゲストとするものが知られている（特許文献１）。
【０００６】
多くの第四級アンモニウム塩の水和物は、常圧で生成し、水和物を生成する際の潜熱が大きく比較的蓄熱量が大きく、またパラフィンのように可燃性ではないため取り扱いも容易である。
また、多くの第四級アンモニウム塩の水和物は、調和融点又は水和物生成温度が氷の融点（常圧下で０℃）よりも高いため、蓄熱剤を冷却して水和物を生成する際の冷媒の温度が高くてよく、冷媒を冷却する冷凍機の成績係数（ＣＯＰ）が高くなり省エネルギーが図れるという利点もある。
更に、第四級アンモニウム塩の水和物は水や水溶液に分散又は懸濁し易く、概して分散状態が均一で凝集性が低く、相分離も顕著でなく、流動抵抗もかなり低いので、スラリとして製造すれば（特許文献２、特許文献３）、蓄熱材又は蓄熱剤や熱輸送媒体をスラリとして構成でき、取り扱うことができる（特許文献４、特許文献５）。
それ故、第四級アンモニウム塩の水和物は、蓄熱材若しくは蓄熱剤又はその構成要素若しくは構成成分として有望であるといえる。
【０００７】
なお、第四級アンモニウム塩の水和物の具体例は、テトラｎブチルアンモニウム塩やトリnブチルnペンチルアンモニウム塩をゲスト化合物とする包接水和物であり、特に臭化テトラｎブチルアンモニウム（ＴＢＡＢ）をゲストとする包接水和物については、水和数が互いに異なる第一水和物と第二水和物が存在することが知られている（特許文献６）。
また、蓄熱主剤であるテトラブチル硝酸アンモニウムに対し、多孔質固体物質中にテトラアルキルアンモニウム塩水和物を含浸させて、これを過冷却防止剤とすることが知られている（特許文献７）。
【先行技術文献】
【特許文献】
【０００８】
【特許文献１】特公昭５７−３５２２４号公報
【特許文献２】特開２００４−３７１８号公報
【特許文献３】特開２００２−２６３４７０号公報
【特許文献４】特開平１０−２５９９７８号公報
【特許文献５】特開２００１−３０１８８４号公報
【特許文献６】特開２００１−２８０８７５号公報
【特許文献７】特許第３３２４３９２号公報
【非特許文献】
【０００９】
【非特許文献１】川崎成武他１名、“気体水和物の冷熱蓄熱材への応用”、ケミカル・エンジニアリング、株式会社化学工業社、昭和５７年８月１日、Vol.２７、No.８、p．６０３、表１
【発明の概要】
【発明が解決しようとする課題】
【００１０】
さて、蓄熱剤を利用するにあたり、その蓄熱速度はより高いほど好ましいといってよい。蓄熱剤の蓄熱速度が高ければ、より短時間でより多くの熱エネルギーを蓄積できるので、例えば、蓄熱剤を使用している蓄熱式空調装置や設備の運転に時間的余裕や技術仕様上の余裕ができ、その装置や設備の設計が容易になり、その装置や設備の構成、機構、運転等の複雑化を回避できる場合も多く、延いてはコスト低減に通じることになるからである。それ故、蓄熱剤の蓄熱速度をより高める技術が求められている。
【００１１】
他方、包接水和物を蓄熱剤とした潜熱蓄熱の場合、包接水和物の蓄熱速度は、包接水和物の結晶の生成や成長に密接に関連してくる。包接水和物による潜熱蓄熱は、原料水溶液が水和物生成温度まで冷却されたとき、蓄熱性を有する包接水和物の結晶が生成し、成長するという現象を基礎としているからである。
また、包接水和物の結晶は構造が複雑であるため、例えば氷に比べて結晶の生成や成長が遅い。このことは、包接水和物の結晶の生成や成長が包接水和物による蓄熱の律速となり得ることを意味している。それ故、包接水和物による潜熱蓄熱において包接水和物の蓄熱速度をより高める技術を構築しようとする場合には、包接水和物の結晶の生成や成長の挙動をより好ましく改善する手法が求められてくる。
【００１２】
また、原料水溶液を冷却して第四級アンモニウム塩の水和物を生成させようとする場合、ある程度の冷却速度で冷却すると、水和物生成温度以下になっても、水和物が生成せず、溶液状態が少なくとも一時的に維持される現象、即ち過冷却現象が起こる。この現象は、水和物の結晶の生成や成長を遅延させ、総じて蓄熱剤の蓄熱速度を低下させる。それ故、この蓄熱速度の低下を回避する又は当該蓄熱速度をより高めるためには、原料水溶液の過冷却を防止又は抑制する手法が求められてくる。
【００１３】
尤も、過冷却現象の悪影響は蓄熱速度の低下に止まらない。例えば、原料水溶液の過冷却状態が予期せず解除されると、包接水和物の結晶が多量に生成し、成長し、装置や設備の正常な運転を妨げることもある。それ故、原料水溶液の過冷却を防止又は抑制する目的は、包接水和物の蓄熱速度の低下を回避するためだけのものではない。
【００１４】
このような背景から、包接水和物を潜熱蓄熱剤又はその成分として利用する際には、水和物生成の核となる微粒子を原料水溶液に添加する、熱交換器の伝熱面に機械的振動を印加する、原料水溶液を攪拌させる等々の手段を適用して過冷却現象を防止若しくは抑制する又は過冷却解除を促進させる工夫がなされる（例えば特許文献３参照）。
しかし、これらの手段を、包接水和物を潜熱蓄熱剤又はその成分として利用する装置や設備に付帯させることは、装置や設備の構成、機構、運転等の複雑化を招来し、コスト低減の要請に反することになる。それ故、過冷却現象を抑制又は防止するのであれば、原料水溶液への添加物を工夫して、上記のコスト低減の要請に応える手法の方が望ましい。
また、特許文献７における過冷却解除手法では、アルミナ粒子のような多孔質固体物質が蓄熱材に混合されることが必要であり、従って蓄熱材の設置やハンドリングが煩雑になる問題があった。しかも、この過冷却解除手法では過冷却防止剤であるフッ化テトラｎブチルアンモニウム水和物が多孔質固体物質内に含浸又は内包されつつも、その外部の蓄熱材と物理的に接触してなくてはならないという矛盾を抱えているため、いずれ過冷却防止剤の溶け出し等が起きて効果が長続きしないという問題があった。更に、蓄熱材を冷熱輸送媒体として利用する又は配管、容器等の内部において流通させる用途において、この過冷却解除手法を適用しようとすると、過冷却防止剤が含浸又は内包されたアルミナ粒子のような多孔質固体物質を蓄熱材に混合して一緒に流通させることになるが、かかる多孔質固体物質による過冷却解除効果が長続きするとは原理的に考え難く、また実現例を知らない。
【００１５】
本発明は、以上の事情に鑑みてなされたものであり、原料水溶液に特定の添加物を投入することにより、包接水和物を蓄熱剤とする場合の蓄熱速度を高める技術及び、過冷却を抑制又は防止する技術を提供することを目的とするものである。
【課題を解決するための手段】
【００１６】
発明者らは、鋭意研究の結果、テトラｉｓｏペンチルアンモニウム塩以外の第四級アンモニウム塩をゲスト化合物とする包接水和物を生成する性質を有する原料水溶液にテトラｉｓｏペンチルアンモニウム塩を添加すると、当該原料水溶液を冷却して包接水和物が生成する際、蓄熱速度が増加することを見出した。
また、発明者らは、テトラｉｓｏペンチルアンモニウム塩以外の第四級アンモニウム塩をゲスト化合物とする包接水和物を生成する性質を有する原料水溶液にテトラｉｓｏペンチルアンモニウム塩を添加すると、当該原料水溶液を冷却して包接水和物が生成する際、過冷却が防止又は抑制されることを見出した。
本発明はこれらの新たな知見に基づいてなされたものであり、以下の構成を有するものである。
【００１７】
本発明の第１の形態に係る水溶液（原料水溶液）は、テトラｉｓｏペンチルアンモニウム塩以外の第四級アンモニウム塩を含み、冷却されて前記第四級アンモニウム塩をゲスト化合物とする包接水和物を生成する性質を有する水溶液であって、テトラｉｓｏペンチルアンモニウム塩が添加されていることを特徴とするものである。
【００１８】
本発明の第２の形態に係る包接水和物は、テトラｉｓｏペンチルアンモニウム塩以外の第四級アンモニウム塩を含むとともに、テトラｉｓｏペンチルアンモニウム塩が添加された水溶液を冷却することにより生成される前記第四級アンモニウム塩をゲスト化合物とすることを特徴とするものである。
【００１９】
本発明の第３の形態に係る包接水和物のスラリは、第２の形態に係る包接水和物が原料水溶液中に分散又は懸濁してなるものである。
【００２０】
本発明の第４の形態に係る包接水和物の生成方法は、テトラｉｓｏペンチルアンモニウム塩以外の第四級アンモニウム塩を含むとともに、テトラｉｓｏペンチルアンモニウム塩が添加された水溶液を準備する工程と、前記水溶液を冷却することにより前記第四級アンモニウム塩をゲスト化合物とする包接水和物を生成させる工程とを有することを特徴とするものである。
【００２１】
本発明の第５の形態に係る包接水和物が生成又は成長する速度を増加させる方法は、テトラｉｓｏペンチルアンモニウム塩以外の第四級アンモニウム塩を含む水溶液中に前記第四級アンモニウムをゲスト化合物とする包接水和物が生成又は成長する速度を増加させる方法であって、テトラｉｓｏペンチルアンモニウム塩が添加された前記水溶液を準備する工程と、テトラｉｓｏペンチルアンモニウム塩を添加された前記水溶液を冷却する工程とを有するものである。
【００２２】
本発明の第６の形態に係る包接水和物を生成させる際に起こる過冷却現象を防止又は抑制する方法は、テトラｉｓｏペンチルアンモニウム塩以外の第四級アンモニウム塩を含む水溶液を冷却することにより前記第四級アンモニウム塩をゲスト化合物とする包接水和物が生成又は成長する際に起こる過冷却現象を防止又は抑制する方法であって、テトラｉｓｏペンチルアンモニウム塩が添加された前記水溶液を準備する工程と、テトラｉｓｏペンチルアンモニウム塩が添加された前記水溶液を冷却する工程とを有することを特徴とする包接水和物が生成又は成長する際に起こる過冷却現象を防止又は抑制するものである。
【００２３】
テトラｉｓｏペンチルアンモニウム塩をゲスト化合物とする包接水和物の調和融点は３０℃程度であり、テトラｉｓｏペンチルアンモニウム塩以外の多くの第四級アンモニウム塩をゲスト化合物とする包接水和物の調和融点に比べて高い。このため、テトラｉｓｏペンチルアンモニウム塩以外の第四級アンモニウム塩を含む水溶液を冷却して当該第四級アンモニウム塩の包接水和物を生成させる際に、テトラｉｓｏペンチルアンモニウム塩を添加しておくことにより、冷却過程でテトラｉｓｏペンチルアンモニウム塩の包接水和物が先に生成され、当該第四級アンモニウム塩の包接水和物の生成を促進して過冷却現象を防止又は抑制する効果を生むと考えられる。
また、テトラｉｓｏペンチルアンモニウム塩を非常に低い濃度（例えば１ｗｔ％以下）で添加した場合でも、過冷却現象を防止又は抑制する効果があることを見出した。
このようなテトラｉｓｏペンチルアンモニウム塩としては、臭化テトラｉｓｏペンチルアンモニウム、フッ化テトラｉｓｏペンチルアンモニウム、塩化テトラｉｓｏペンチルアンモニウムが挙げられる。また、アニオン部がリン酸、硝酸、硫酸などのテトラｉｓｏペンチルアンモニウム塩が挙げられる。
また、本発明において、テトラｉｓｏペンチルアンモニウム塩以外の第四級アンモニウム塩の典型例は、テトラｎブチルアンモニウム塩である。
【発明の効果】
【００２４】
本発明によれば、テトラｉｓｏペンチルアンモニウム塩以外の第四級アンモニウム塩の水和物を生成する性質を有する原料水溶液に、テトラｉｓｏペンチルアンモニウム塩が添加されているので、当該原料水溶液が水和物生成温度以下に冷却されて水和物が生成する際、蓄熱速度が増加する（以下「蓄熱速度増加効果」という）。
【００２５】
また、本発明によれば、テトラｉｓｏペンチルアンモニウム塩以外の第四級アンモニウム塩の水和物を生成する性質を有する原料水溶液に、テトラｉｓｏペンチルアンモニウム塩が添加されているので、当該原料水溶液が水和物生成温度以下に冷却されて包接水和物が生成する際、過冷却を防止又は抑制することができる（以下「過冷却抑制効果」という）。総じていえば、本発明は、蓄熱速度増加効果及び過冷却抑制効果のうち少なくとも一方の効果を奏する。
本発明の各形態が奏する作用効果は、以下のとおりである。
【００２６】
本発明の第１の形態によれば、水和物生成温度以下に冷却されたときテトラｉｓｏペンチルアンモニウム塩以外の第四級アンモニウム塩の水和物を生成する性質を有し、その生成の際、その水和物の蓄熱速度を増加させることが可能な原料水溶液を実現することができる。
また、本発明の第１の形態によれば、水和物生成温度以下に冷却されたときテトラｉｓｏペンチルアンモニウム塩以外の第四級アンモニウム塩の水和物を生成する性質を有し、その冷却の際、過冷却が防止又は抑制される原料溶液を実現することができる。これらは、潜熱蓄熱剤又はその成分として使用される包接水和物を生成させる原料水溶液として好適である。
【００２７】
本発明の第２の形態によれば、蓄熱速度がより高い包接水和物を実現することができる。また、テトラｉｓｏペンチルアンモニウム塩以外の第四級アンモニウム塩の水和物を生成する性質を有する原料水溶液が水和物生成温度以下に冷却されたとき、当該原料水溶液の過冷却が防止又は抑制されて生成する包接水和物を実現することができる。これらは、潜熱蓄熱剤又はその成分として使用される包接水和物として好適である。
【００２８】
本発明の第３の形態によれば、第２の形態に係る包接水和物のスラリを実現することができる。このスラリは、第１の形態に係る原料水溶液を水和物生成温度以下に冷却することにより製造することができ、これをもって蓄熱材又は蓄熱剤や熱輸送媒体を構成でき、取り扱うことができる。
【００２９】
本発明の第４の形態によれば、テトラｉｓｏペンチルアンモニウム塩以外の第四級アンモニウム塩を含むとともに、テトラｉｓｏペンチルアンモニウム塩が添加された水溶液を冷却することとにより前記第四級アンモニウム塩をゲスト化合物とする包接水和物を生成させるので、蓄熱速度増加効果及び過冷却抑制効果のうち少なくとも一方の効果が発揮される。その結果、第２の形態に係る包接水和物を実現することができる。
【００３０】
本発明の第５の形態によれば、テトラｉｓｏペンチルアンモニウム塩以外の第四級アンモニウム塩を含むとともに、テトラｉｓｏペンチルアンモニウム塩が添加された水溶液を冷却することにより前記第四級アンモニウム塩をゲスト化合物とする包接水和物を生成させるので、前記第四級アンモニウムの水和物が生成又は成長する速度、総じて蓄熱速度を増加させることができる技術を実現することができる。
【００３１】
なお、水和物の生成速度の増加と成長速度の増加は、いずれも蓄熱速度の増加に寄与している。水和物の成長はその生成を前提としているという観点からは、生成速度の増加の方が成長速度の増加よりも、蓄熱速度の増加に必要的に寄与しているといえるが、生成した水和物の結晶が別の結晶が生成する際の核となるという観点からは、成長速度の増加も蓄熱速度の増加に寄与しているといえる。
【００３２】
本発明の第６の形態によれば、テトラｉｓｏペンチルアンモニウム塩以外の第四級アンモニウム塩を含むとともに、テトラｉｓｏペンチルアンモニウム塩が添加された水溶液を冷却することにより前記第四級アンモニウム塩をゲスト化合物とする包接水和物を生成させるので、その生成の際におこる当該水溶液の過冷却を防止又は抑制することができる技術を実現することができる。
【発明を実施するための形態】
【００３３】
以下、実施例により発明を詳細に説明する。
[水和物生成ビーカー実験]
テトラｉｓｏペンチルアンモニウム塩以外の第四級アンモニウム塩の典型例としての臭化テトラｎブチルアンモニウム（ＴＢＡＢ）の水溶液に、テトラｉｓｏペンチルアンモニウム塩の典型例としての臭化テトラｉｓｏペンチルアンモニウム（以下ＴｉＰＡＢという）を添加して、包接水和物の生成挙動と蓄冷量を調べた。
【００３４】
下記の比較例及び実施例では、生成した包接水和物をガラスビーカに備えてある電気ヒータにより加熱して融解し水溶液温度が１２℃になるまでの電気量から熱量を計測し、１２℃を基準とした蓄冷量として求めた。１２℃を基準とするのは、一般的なセントラル冷房空調システムにおいて負荷側に送った冷媒が戻ってくる温度が１２℃であり、蓄冷剤または冷熱輸送媒体が一般的なセントラル冷房空調システムで用いられる際の温度範囲の上限温度が１２℃であり、１２℃までの温度範囲で保有する熱量を蓄熱量として評価するからである。
【００３５】
また、ＴＢＡＢの水和物には水和数が２６の第一水和物と水和数が３６の第二水和物とがあるが、水溶液中のＴＢＡＢ濃度や温度等の冷却条件によって、生成する水和物が異なる。この実験では、潜熱量がより大きい第二水和物を生成する条件で行なった。
【００３６】
[比較例１]
＜ＴＢＡＢ 水溶液のみ  攪拌なし＞
ＴＢＡＢの調和融点濃度である４０．５ｗｔ％濃度の常温の水溶液をガラスビーカに９０ｇ入れ、ガラスビーカを１℃の冷却液に挿入し、水溶液の攪拌はせず静置状態で冷却した。
水溶液の温度が約１℃になり、１０時間経過したところで、包接水和物の生成は認められず、過冷却状態のままであった。したがって、潜熱を蓄えることができなかった。
【実施例１】
【００３７】
＜ＴＢＡＢ水溶液に、ＴｉＰＡＢを添加  攪拌なし＞
ＴＢＡＢの調和融点濃度である４０．５ｗｔ％濃度の常温の水溶液にＴｉＰＡＢを１ｗｔ％添加した水溶液をガラスビーカに９０ｇ入れ、ガラスビーカを１℃の冷却液に挿入し、水溶液の攪拌はせず静置状態で冷却した。
水溶液の温度が約１℃になり、５時間経過したところで、包接水和物の生成が見られた。さらに冷却を継続し、冷却開始から１０時間経過したところで、ガラスビーカを冷却液から取り出し、ガラスビーカに備えてある電気ヒータにより加熱して包接水和物が融解し水溶液温度が１２℃になるまでの電気量から熱量を計測し、１２℃を基準とした蓄熱量として求めたところ、水溶液１ｇあたり２８calであった。
ＴｉＰＡＢを添加することにより、ＴＢＡＢ水溶液の過冷却が解除され、包接水和物が生成され潜熱を蓄えることができることが判明した。
また、この水溶液を４０℃にまで加熱して、その後冷却する一連の凝固融解の操作を６０回繰り返したが、過冷却が解除される効果の低下は認められなかった。凝固融解の過程で、水溶液組成に変化が無いので、過冷却解除効果の低下は原理的に起きないが、実験的にも実証された。
【００３８】
[比較例２]
＜ＴＢＡＢ 水溶液のみ  攪拌あり＞
ＴＢＡＢ１４．５ｗｔ％濃度の常温の水溶液をガラスビーカに９０ｇ入れ、ガラスビーカを１℃の冷却液に挿入し、水溶液を攪拌しながら冷却した。水溶液の温度が約１℃になり、３０分経過したところで、水和物の生成は認められず、過冷却状態のままであった。したがって、潜熱を蓄えることができなかった。
３０分経過したところで、ガラスビーカを冷却液から取り出し、攪拌を続けながらガラスビーカに備えてある電気ヒータにより加熱して水溶液温度が１２℃になるまでの電気量から熱量を計測し、１２℃を基準とした蓄熱量として求めたところ、水溶液１ｇあたり9.9calであった。これは水溶液の温度が１℃から１２℃まで上昇した際の顕熱に相当する。
【実施例２】
【００３９】
＜ＴＢＡＢ水溶液に、ＴｉＰＡＢを添加  攪拌あり＞
ＴＢＡＢの１４．５ｗｔ％濃度の常温の水溶液にＴｉＰＡＢを０．０２５ｗｔ％添加した水溶液をガラスビーカに９０ｇ入れ、ガラスビーカを1℃の冷却液に挿入し、水溶液を攪拌しながら冷却した。 水溶液の温度が約１℃になり、１６分経過したところで、包接水和物の生成が認められ、やがてスラリ状を呈した。
【００４０】
さらに冷却を継続し、冷却開始から30分経過したところで、ガラスビーカを冷却液から取り出し、攪拌を続けながらガラスビーカに備えてある電気ヒータにより加熱して包接水和物が融解し水溶液温度が１２℃になるまでの電気量から熱量を計測し、１２℃を基準とした蓄熱量として求めたところ、水溶液１ｇあたり１６calであった。
【００４１】
蓄熱量は比較例２と比べ大幅に増加している。仮に添加されたＴｉＰＡＢが全て水和物になったとしても、水溶液１gあたり僅か０．０３〜０．０５calの潜熱を発生するにとどまると見積もられる。また、水溶液状態の比熱を測定したところ、濃度０．０２５ｗｔ％のＴｉＰＡＢの添加による比熱変化は確認できなかった。従って、ＴｉＰＡＢそのもの自体による蓄熱量への影響は極めて小さいといえるので、実施例２ではＴＢＡＢの包接水和物の蓄熱量が増加したと認められる。
【００４２】
ＴｉＰＡＢを添加することにより、ＴＢＡＢ水溶液の過冷却解除が促進され、包接水和物の生成が進み潜熱の蓄積が促進されることが確認された。
すなわち蓄冷速度の向上が認められた。
【００４３】
[比較例３]
＜ＴＢＡＢ 水溶液のみ、攪拌あり、水和物生成用の核を添加＞
常温のＴＢＡＢ１４．５ｗｔ％水溶液９０ｇを入れたガラスビーカを４℃の冷却液に挿入し、水溶液を攪拌しながら冷却した。水溶液温度が５．４℃に到達した時点で、ＴＢＡＢ第二水和物を水和物生成用の核として０．０５g投入した。ＴＢＡＢ第二水和物は、ＴＢＡＢ１４．５ｗｔ%の水溶液をもとに別に作成したものを用いた。
【００４４】
前記核の投入と同時に、ガラスビーカを冷却液から取り出し冷却を一時停止し、攪拌は続けながら２．５分間保持した。この間に水溶液はスラリ状態を示すとともに、１〜２℃程度の温度上昇が見られた。ＴＢＡＢ水和物ができる反応は発熱反応であるので温度上昇と、スラリ状態を呈したことの目視での確認から、ＴＢＡＢ水和物の生成が確認できた。ここで生成しているＴＢＡＢ水和物は第二水和物である。
【００４５】
前記２．５分間の保持後、再度ガラスビーカを４℃の冷却液に挿入し、３分間、攪拌しながら冷却した。徐々にスラリの温度が低下しながら、目視でスラリの濃度が上昇していく様子が見えた。
前記３分間の冷却後、ガラスビーカを冷却液から取り出し、攪拌を続けながら冷却を停止し、1分間保持後、攪拌しながらガラスビーカに挿入されている電気ヒータにより一定電力で加熱した。 加熱により水和物が融解しスラリは徐々に薄くなり、やがて透明な水溶液となった。
水溶液温度が更に上昇して１２℃に到達するまで、電気ヒータでの加熱を続けた。
水溶液温度が１２℃に到達するまでの加熱量を求め、１２℃を基準とした蓄熱量を求めたところ水溶液１ｇあたり８．４calであった。
【実施例３】
【００４６】
＜ＴＢＡＢ水溶液に、ＴｉＰＡＢを０．０１ｗｔ％添加、攪拌あり、水和物生成用の核を添加＞
常温のＴＢＡＢ１４．５ｗｔ％水溶液に、ＴｉＰＡＢを０．０１ｗｔ％添加した水溶液を90ｇ入れたガラスビーカを４℃の冷却液中に挿入し、水溶液を攪拌しながら冷却した。水溶液温度が５．４℃に到達した時点で、ＴＢＡＢ第二水和物を水和物生成用の核として0.05ｇ投入した。核として投入したＴＢＡＢ第二水和物は、ＴＢＡＢ１４．５ｗｔ%の水溶液をもとに別に作成したものを用いた。
【００４７】
水溶液温度が５．４℃に到達するまでの時間（冷却速度）は、比較例３と同じであった。
前記核の投入と同時に、ガラスビーカを冷却液から取り出し冷却を一時停止し、攪拌を続けながら２．５分間保持した。この間に水溶液はスラリ状態を示すとともに、温度上昇が計測され、温度上昇と、スラリ状態を呈したことの目視での確認から、ＴＢＡＢ水和物の生成が確認できた。
なお、核を投入して過冷却を解除してからの温度上昇幅は２〜３℃程度であり、比較例３より大きかった。また、温度上昇の速度も比較例３と比べ大きかった。
【００４８】
前記２．５分間の保持後、再度ガラスビーカを４℃の冷却液に挿入し、３分間、攪拌しながら冷却した。徐々にスラリの温度が低下しながら、目視でスラリの濃度が上昇していく様子が見えた。
前記３分間の冷却後、ガラスビーカを冷却液から取り出し、攪拌を続けながら冷却を停止し、１分間保持後、攪拌しながらガラスビーカに挿入されている電気ヒータにより一定電力で加熱した。加熱により水和物が融解しスラリは徐々に薄くなり、やがて透明な水溶液となった。水溶液温度が更に上昇して１２℃に到達するまで、電気ヒータでの加熱を続けた。
【００４９】
水溶液温度が１２℃に到達するまでの加熱量を求め、１２℃を基準とした蓄熱量を求めたところ水溶液１ｇあたり９．８calであった。 比較例３と比べ水溶液１ｇあたり１．４cal増加しており、約２０％の増加に相当する。
【００５０】
ここで、比較例３に比べて増加した実施例３の蓄熱量について、考察する。
ＴｉＰＡＢはＴＢＡＢの約7/10000しか添加されていない。仮に添加されたＴｉＰＡＢが全て水和物になったとしても、水溶液１ｇあたり僅か０．０１〜０．０２calの潜熱を発生するにとどまると見積もられる。
また、水溶液状態の比熱を測定したところ、濃度０．０１ｗｔ％のＴｉＰＡＢの添加による比熱変化は確認できなかった。従って、ＴｉＰＡＢそのもの自体による蓄熱量への影響は極めて小さいといえ、実施例３ではＴＢＡＢの第二水和物の蓄熱量が増加したと認められる。
このようにＴｉＰＡＢの添加により、水溶液温度が１２℃に達するまでの加熱量の増加、即ち一連の冷却過程でのＴＢＡＢの第二水和物の蓄熱量を増加することができ、すなわち蓄熱速度を向上させることができた。
また、過冷却を解除してからの温度上昇幅の増加（すなわち水和物生成量の増加）や、温度上昇速度の増加は、ＴｉＰＡＢの添加によりＴＢＡＢ水和物の生成速度が増加していることを示している。
【００５１】
[比較例４]
比較例３で、１２℃まで加熱した後の水溶液を、再度冷却した。即ち、１２℃の水溶液が入ったガラスビーカを４℃の冷却液に挿入し、水溶液を攪拌しながら冷却した。
水溶液の温度が約４℃になり、１０分経過したところで、水和物の生成は認められなかった。
比較例３では、ＴＢＡＢ第二水和物を水和物生成用の核として投入したが、１２℃まで加熱されて融解し２回目の冷却時には水和物生成用の核として機能しないことが確認できた。
【実施例４】
【００５２】
ＴｉＰＡＢの添加濃度を０．０２５ｗｔ％としたこと以外は、実施例３と同様に実験を実施した。
水溶液温度が１２℃に到達するまでの加熱量すなわち蓄熱量は、比較例３よりも向上しており、実施例３と同程度であった。
この１２℃まで加熱した後の水溶液について、再度冷却した。
即ち、１２℃の水溶液が入ったガラスビーカを４℃の冷却液に挿入し、水溶液を攪拌しながら冷却した。
その結果、ＴＢＡＢ第二水和物を水和物生成用の核として投入しなくても、水溶液が約７℃になったところで、過冷却が解除され、温度上昇とともに水和物の生成が確認された。
【００５３】
以降、同じ水溶液を１２℃まで加熱した後、冷却することを繰り返したが、同様に約７℃にて過冷却解除が見られた。
水溶液を加熱する温度を３５℃とした場合は、冷却時の過冷却解除は見られなかった。
ＴｉＰＡＢ水和物の調和融点は３０℃であるが、３５℃まで加熱するとＴｉＰＡＢ水和物が融解して水溶液にＴｉＰＡＢ水和物粒子が残存しなくなることから、冷却と１２℃までの加熱を繰り返した場合にはＴｉＰＡＢ水和物粒子が残存してＴＢＡＢ水和物生成時の過冷却解除効果を発現していることが推定される。
前記のような冷却と加熱を繰り返しても過冷却解除効果が発現するのは、添加するＴｉＰＡＢの濃度が０．０２５ｗｔ％以上である場合であることが、ＴｉＰＡＢの濃度を変えた同様の実験を繰り返すことで分かった。
一度ＴｉＰＡＢ水和物を生成させた後は、ＴＢＡＢ第二水和物を水和物生成用の核として投入するような特段の過冷却解除の操作をすることなく、冷却だけで過冷却解除が達成できることが分かった。
【実施例５】
【００５４】
[熱交換器による実験]
プレート式熱交換器（高さ1.6ｍ、幅0.6ｍ、奥行き0.9ｍ、片側の保有水量0.2ｍ３、対向流方式）を用いて、所定温度まで過冷却されたＴＢＡＢ水溶液をさらに冷却して過冷却解除する実験を行なった。
水溶液はＴＢＡＢ濃度１４．５ｗｔ%であり、この濃度におけるＴＢＡＢの包接水和物生成温度は８．１℃である。
当該熱交換器に冷水を流入し、対向して所定温度まで過冷却されたＴＢＡＢ水溶液を流入して熱交換させてさらに冷却する。熱交換器に流入したＴＢＡＢ水溶液は冷水によってさらに冷却され熱交換器から流出した後、下流の別の熱交換器により加熱され、当初の所定温度の過冷却状態に戻されてから当該熱交換器に再度流入される。
【００５５】
このＴＢＡＢ水溶液の循環を行いながら、当該熱交換器から流出する流体の温度を計測して観察した。ここで流体とは、過冷却状態の水溶液または過冷却解除され包接水和物が生成して水溶液中に浮遊しているスラリをいう。
過冷却状態の水溶液が過冷却解除され包接水和物が生成されると、温度上昇が生じ熱交換器から流出する流体の温度が高くなる。熱交換器での熱交換を開始してから、過冷却解除され包接水和物が生成されてこの熱交換器から流出する流体の温度が上昇するまでの時間を過冷却解除までの時間として計測して、ＴＢＡＢ水溶液のみの場合と、ＴＢＡＢ水溶液にＴｉＰＡＢを添加した場合とを比較した。
その結果を表１に示す。なお、過冷却状態の水溶液の包接水和物生成温度に対する過冷却度が１．７度と１．４度の場合に、熱交換器から流出する流体の温度上昇が生じるまでの時間を過冷却解除までの時間として示す。
【００５６】
【表１】
0005590102.tif 000002
【００５７】
ＴＢＡＢ水溶液にＴｉＰＡＢを添加することにより、添加しない場合に比べて過冷却解除までの時間が大幅に短くなり、過冷却解除が促進されることが判明した。また、ＴｉＰＡＢの添加濃度が高いほど過冷却解除までの時間を短縮する効果が高いことが分かった。
ＴＢＡＢ水溶液にＴｉＰＡＢを添加することにより、過冷却解除が促進されＴＢＡＢ包接水和物の生成速度が高くなるので、蓄冷速度を向上させることができることが判明した。
【実施例６】
【００５８】
[タンクによる実験]
タンク内に過冷却状態のＴＢＡＢ水溶液を流通させ過冷却解除させる実験を行なった。
熱交換機能を有さない円筒タンク（容積０．４ｍ３）の側面上方から過冷却状態のＴＢＡＢ水溶液を流入し、タンク内を通過させる間に過冷却解除させ包接水和物を生成して水和物スラリを生成して、水和物スラリをタンク真下から抜き出す。
流入する過冷却状態のＴＢＡＢ水溶液には、包接水和物生成の核として水和物スラリを少量添加する。流入する過冷却状態の水溶液の温度と、流出する水和物スラリの温度を計測し、タンク内での温度上昇を計測した。タンク内で水溶液が過冷却解除されると温度上昇が発生し、温度上昇の値が大きいほど過冷却解除の割合が大きいことを意味する。
【００５９】
過冷却解除割合をタンク内で全く温度が上昇せず過冷却解除が全く進まなかった場合を０とし、タンク内で完全に過冷却解除して水和物スラリが本来到達すべき温度に到達した場合を１００％として定義し、これを評価した。
過冷却解除割合を求めた。
タンクに流入させる過冷却状態の水溶液の流量は約０．１ｍ３／ｍｉｎで、タンクは完全密閉である。ＴＢＡＢ水溶液の濃度は１４．５ｗｔ%とした。
ＴＢＡＢ水溶液のみの場合と、ＴＢＡＢ水溶液にＴｉＰＡＢを添加した場合とを比較し、過冷却水溶液の包接水和物生成温度に対する過冷却度が１．７度と１．５度の場合における、タンク内の過冷却解除割合を求めた。
その結果を表２に示す。
【００６０】
【表２】
0005590102.tif 000003
【００６１】
ＴＢＡＢ水溶液にＴｉＰＡＢを添加することにより、添加しない場合に比べて過冷却解除割合が大きくなり、過冷却解除が促進されることが判明した。また、ＴｉＰＡＢの添加濃度が高いほど過冷却解除割合を大きくする効果が高いことが分かった。
ＴＢＡＢ水溶液にＴｉＰＡＢを添加することにより、過冷却解除が促進されＴＢＡＢ包接水和物の生成速度が高くなるので、蓄冷速度を向上させることができる。
【実施例７】
【００６２】
[二段熱交換器による実験]
水和物スラリにより蓄熱を行なうための水和物スラリ製造装置として、特開２００４−３７１８号公報に記載されたものがあり、水和物のゲスト化合物の水溶液を過冷却する水溶液過冷却熱交換器と、水和物スラリを冷却する水和物スラリ熱交換器を設け、二つの熱交換器間の配管途中に過冷却を解除する手段として水和物結晶生成の核として水和物スラリを過冷却水溶液に注入する手段を設けたものがある。
【００６３】
この製造装置では、二つの熱交換器間の配管途中で十分に過冷却解除されないため、後段の水和物スラリ熱交換器で十分に水和物スラリを冷却することができないという問題があった。
そこで、水溶液の過冷却を解除する手段として二つの熱交換器間にバッファタンクを設け、バッファタンクに流入する過冷却水溶液に水和物結晶生成の核として水和物スラリを注入して、過冷却解除を促進させる水和物スラリ製造装置が考案された。
【００６４】
しかし、過冷却水溶液がバッファタンク内で流通する間に十分に過冷却解除されず、水和物スラリ熱交換器内での水和物スラリ冷却が十分に行えず蓄熱量が不足することがあり、この問題を解決するためにバッファタンクでの滞留時間を長くするようにするには、バッファタンクを大きくする必要がありコスト増や設置場所の確保が問題となる。
そこで、ＴＢＡＢ水溶液にＴｉＰＡＢを添加して、過冷却解除を促進し包接水和物の生成を進めて蓄熱量を向上させる効果を調べる実験を、水溶液過冷却熱交換器と水和物スラリ熱交換器の二つの熱交換器間にバッファタンクを設け、バッファタンクに流入する過冷却水溶液に水和物結晶生成の核として水和物スラリを添加する構成の実験装置を用いて行なった。ＴＢＡＢ水溶液の濃度は１４．５ｗｔ%である。前段の水溶液過冷却熱交換器により冷却される水溶液の温度条件と水和物スラリ熱交換器に流入させる流量は一定として実験を行なった。
【００６５】
水和物スラリ熱交換器での交換熱量を、熱交換器に流入する冷水温度と熱交換器から流出する冷水温度と、冷水流量を計測して求めた。
水和物スラリ熱交換器に流入する冷水温度を３．７℃、４．６℃、５．６℃と変え、ＴＢＡＢ水溶液のみの場合と、ＴＢＡＢ水溶液にＴｉＰＡＢを添加した場合との水和物スラリ熱交換器での交換熱量を求め、結果を表３に示す。
【００６６】
【表３】
0005590102.tif 000004
【００６７】
ＴＢＡＢ水溶液にＴｉＰＡＢを添加することにより、添加しない場合に比べて水和物スラリ熱交換器での交換熱量が大きくなっており、バッファタンク内で過冷却解除が十分に行なわれ包接水和物の生成が進み、蓄熱量が向上していることが判明した。また、ＴｉＰＡＢの添加濃度が高いほど交換熱量が大きくなり蓄熱量を大きくする効果が高いことが分かった。
ＴＢＡＢ水溶液にＴｉＰＡＢを添加することにより、過冷却解除が促進されＴＢＡＢ包接水和物の生成速度が高くなるので、蓄熱速度を向上させることができる。
ＴＢＡＢ水溶液にＴｉＰＡＢを添加することにより、過冷却解除を十分に行なうことができるため、バッファタンクでの滞留時間を長くするようにバッファタンクを大きくする必要がないので、コスト増が生じたり、設置場所の確保が問題となったりするような問題を解決できる。
また、本実験は継続的に約４０日に渡って実施したが、添加剤の過冷却解除を促進しＴＢＡＢ包接水和物の生成速度を高くして、蓄熱速度を向上させる効果の低下が見られることは無かった。この期間、水溶液は凝固融解が１４００回繰り返されたが、その間に添加剤の上記の効果の低下は認められなかった。
【００６８】
上記実施の形態では、テトラｉｓｏペンチルアンモニウム塩以外の四級アンモニウム塩の典型例として臭化テトラｎブチルアンモニウム（ＴＢＡＢ）を挙げ、テトラｉｓｏペンチルアンモニウム塩の典型例として臭化テトラｉｓｏペンチルアンモニウム（ＴｉＰＡＢ）を挙げたが、四級アンモニウム塩としてのリン酸テトラｎブチルアンモニウムの水溶液に、テトラｉｓｏペンチルアンモニウム塩としてリン酸テトラｉｓｏペンチルアンモニウムを添加することにより、過冷却解除を促進し包接水和物の生成を進めて蓄熱速度を増加させることもできる。
【００６９】
［比較例５］
＜ＴＢＡＢ 水溶液に、ＴＢＡＦ（フッ化テトラｎブチルアンモニウム）水溶液を含浸させた多孔質粒子を混合  攪拌なし＞
ＴＢＡＢの調和融点濃度である４０．５ｗｔ％濃度の常温の水溶液に、ＴＢＡＦを含浸させた多孔質粒子を混合して実験を実施した。
多孔質流体には活性炭粒子を用い、ＴＢＡＦ調和融点濃度水溶液を４０℃に温めた状態で前記活性炭と混合させ、真空／常圧の圧力変化を繰り返して、活性炭内部の気体を追い出しＴＢＡＦ水溶液を含浸させた。
前記ＴＢＡＢ水溶液９０ｇに準備した活性炭を混合し、試験に供した。混合した活性炭に含まれるＴＢＡＦ調和融点濃度水溶液の量は、ＴＢＡＢ水溶液の約０．１％に相当した。
これらの混合物をガラスビーカに入れ、ガラスビーカを１℃の冷却液に挿入し、水溶液の攪拌はせず静置状態で冷却した。
水溶液の温度が約１℃になると活性炭周辺から包接水和物の生成が認められた。これを４０℃に温めて融解しまた冷却する凝固融解操作を繰り返したところ、凝固融解の繰返し５回目で水和物結晶が生成しなくなった。
この比較例５で示されるように、ＴＢＡＦの調和融点濃度水溶液を多孔質体である活性炭粒子に含浸させる方法では、凝固融解操作の繰返しによる過冷却防止性能の低下が著しく問題があることが判明した。
【００７０】
［比較例６］
比較例５の多孔質体の活性炭粒子をアルミナ多孔質体に代えて、同様に過冷却防止性能の評価を行なった。凝固融解操作の繰返し２０回目で水和物結晶が生成しなくなった。
この場合も凝固融解操作の繰返しによる過冷却防止性能の低下が著しく問題があることが判明した。